(57)【要約】【課題】剛性を効果的に向上させることができるポリアセタール樹脂組成物及び成形品を提供すること。【解決手段】ポリアセタール樹脂（Ａ）と、天然植物繊維紡績糸（Ｂ）と、ガラス長繊維（Ｃ）とを含み、ポリアセタール樹脂（Ａ）、天然植物繊維紡績糸（Ｂ）及びガラス長繊維（Ｃ）の合計質量における天然植物繊維紡績糸（Ｂ）およびガラス長繊維（Ｃ）の含有率が０．５〜８０質量％であり、天然植物繊維紡績糸（Ｂ）とガラス長繊維（Ｃ）に張力を付与した状態で、溶融されたポリアセタール樹脂を天然植物繊維紡績糸（Ｂ）とガラス長繊維（Ｃ）に含浸させて得られるポリアセタール樹脂組成物。【選択図】なし【特許請求の範囲】
【請求項１】
ポリアセタール樹脂（Ａ）と、天然植物繊維紡績糸（Ｂ）と、ガラス長繊維（Ｃ）とを含み、
前記ポリアセタール樹脂（Ａ）、前記天然植物繊維紡績糸（Ｂ）及び前記ガラス長繊維（Ｃ）の合計質量における前記天然植物繊維紡績糸（Ｂ）および前記ガラス長繊維（Ｃ）の含有率が０．５〜８０質量％であり、
前記天然植物繊維紡績糸（Ｂ）と前記ガラス長繊維（Ｃ）に張力を付与した状態で、溶融された前記ポリアセタール樹脂を前記天然植物繊維紡績糸（Ｂ）と前記ガラス長繊維（Ｃ）に含浸させて得られる、ポリアセタール樹脂組成物。
【請求項２】
前記ポリアセタール樹脂（Ａ）がオキシメチレン基と、炭素数２以上のオキシアルキレン基とを含み、前記オキシアルキレン基が前記オキシメチレン基１００モル％に対して０．３〜６．０モル％の割合で含まれており、
前記ポリアセタール樹脂（Ａ）の１９０℃、２．１６ｋｇで測定したメルトボリュームレートが５ｃｍ３／１０分以上である、請求項１に記載のポリアセタール樹脂組成物。
【請求項３】
前記天然植物繊維紡績糸（Ｂ）に対するガラス長繊維（Ｃ）の質量比率が１／９９〜９９／１である請求項１又は２に記載のポリアセタール樹脂組成物。
【請求項４】
前記天然植物繊維紡績糸（Ｂ）の太さが５〜８０番手である請求項１〜３のいずれか一項に記載のポリアセタール樹脂組成物。
【請求項５】
前記ガラス長繊維（Ｃ）に集束剤が付着しており、前記集束剤は、ポリアクリル酸、ハロゲン化アンモニウム、ポリウレタン樹脂、エポキシ樹脂およびアミノシラン系カップリング剤からなる群より選択される少なくとも１種である請求項１〜４のいずれか一項に記載のポリアセタール樹脂組成物。
【請求項６】
前記ポリアセタール樹脂（Ａ）１００質量部に対して立体障害性フェノール化合物（Ｄ）が０．０１〜５質量部の割合で配合されている、請求項１〜５のいずれか一項に記載のポリアセタール樹脂組成物。
【請求項７】
前記ポリアセタール樹脂（Ａ）１００質量部に対してアミノ置換トリアジン化合物（Ｅ）が０．０１〜１０質量部の割合で配合されている請求項１〜６のいずれか一項に記載のポリアセタール樹脂組成物。
【請求項８】
前記ポリアセタール樹脂組成物（Ａ）１００質量部に対して、アルカリ金属又はアルカリ土類金属の水酸化物、アルカリ金属又はアルカリ土類金属の無機酸塩、及び、アルカリ金属又はアルカリ土類金属のアルコキシドからなる群より選ばれた少なくとも１種の金属含有化合物（Ｆ）が０．０１〜５質量部の割合で配合されている、請求項１〜７のいずれか一項に記載のポリアセタール樹脂組成物。
【請求項９】
前記ポリアセタール樹脂（Ａ）１００質量部に対して、炭素数１６〜３０の高級脂肪酸アミド（Ｇ）が０．０１〜１０質量部の割合で配合されている、請求項１〜８のいずれか一項に記載のポリアセタール樹脂組成物。
【請求項１０】
前記ポリアセタール樹脂（Ａ）１００質量部に対し、芳香族ジヒドラジド化合物及び２０℃における水１００ｇに対する溶解度が１ｇ未満の脂肪族ジヒドラジド化合物からなる群より選ばれた少なくとも１種のジヒドラジド化合物（Ｈ）が０．０１〜１質量部の割合で配合されている、請求項１〜９のいずれか一項に記載のポリアセタール樹脂組成物。
【請求項１１】
請求項１〜１０のいずれか一項に記載のポリアセタール樹脂組成物を成形してなる成形品。
【発明の詳細な説明】
【技術分野】
【０００１】
本発明は、ポリアセタール樹脂組成物及び成形品に関する。
【背景技術】
【０００２】
エンジニアリングプラスチックスのポリアセタール樹脂は、優れた機械的性質、摺動特性、摩擦・磨耗特性、耐熱性、成形加工性などを有している。このため、ポリアセタール樹脂を含むポリアセタール樹脂組成物は、自動車、ＯＡ機器などの各種機械部品や電気部品等に広く用いられている。
【０００３】
このようなポリアセタール樹脂組成物として、例えば下記特許文献１に開示されるものが知られている。下記特許文献１では、ポリアセタール樹脂を含む溶融混練物を、ガラス繊維間に含浸させ、ダイスからストランド状に押し出した後、ストランドを切断して得られる柱状体が開示されている。
【先行技術文献】
【特許文献】
【０００４】
【特許文献１】特開平６−２７９６１５号公報
【発明の概要】
【発明が解決しようとする課題】
【０００５】
ところで、ポリアセタール樹脂組成物には、その用途によっては優れた剛性が求められることがある。
【０００６】
しかし、上記特許文献１に記載の柱状体は、剛性の点で未だ改善の余地があった。
【０００７】
本発明は上記事情に鑑みてなされたものであり、剛性を効果的に向上させることができるポリアセタール樹脂組成物及び成形品を提供することを目的とする。
【課題を解決するための手段】
【０００８】
本発明者は上記課題を解決するため鋭意研究を重ねた結果、ガラス繊維と天然植物繊維紡績糸とを併用することで、これらを含むポリアセタール樹脂組成物について剛性を効果的に向上させることができることを見出し、本発明を完成するに至った。
【０００９】
すなわち本発明は、ポリアセタール樹脂（Ａ）と、天然植物繊維紡績糸（Ｂ）と、ガラス長繊維（Ｃ）とを含み、前記ポリアセタール樹脂（Ａ）、前記天然植物繊維紡績糸（Ｂ）及び前記ガラス長繊維（Ｃ）の合計質量における前記天然植物繊維紡績糸（Ｂ）および前記ガラス長繊維（Ｃ）の含有率が０．５〜８０質量％であり、前記天然植物繊維紡績糸（Ｂ）と前記ガラス長繊維（Ｃ）に張力を付与した状態で、溶融された前記ポリアセタール樹脂を前記天然植物繊維紡績糸（Ｂ）と前記ガラス長繊維（Ｃ）に含浸させて得られる、ポリアセタール樹脂組成物である。
【００１０】
本発明のポリアセタール樹脂組成物によれば、剛性を効果的に向上させることができる。
【００１１】
ここで、本発明のポリアセタール樹脂組成物により、剛性を効果的に向上させることができる理由については定かではないが、ガラス繊維（Ｃ）と天然植物繊維紡績糸（Ｂ）とを併用することによって、これらが特定の方向に配向しやすくなっているからではないかと本発明者は推測している。
【００１２】
上記ポリアセタール樹脂組成物においては、前記ポリアセタール樹脂（Ａ）がオキシメチレン基と、炭素数２以上のオキシアルキレン基とを含み、前記オキシアルキレン基が前記オキシメチレン基１００モル％に対して０．３〜６．０モル％の割合で含まれており、前記ポリアセタール樹脂（Ａ）の１９０℃、２．１６ｋｇで測定したメルトボリュームレート（ＭＶＲ）が５ｃｍ３／１０分以上であることが好ましい。
【００１３】
オキシアルキレン基がオキシメチレン基１００モル％に対して０．３〜６．０モル％の割合で含まれていると、その割合が０．３モル％未満である場合に比べて、ポリアセタール樹脂（Ａ）はより十分な熱安定性を有する。そのため、上記割合が０．３モル％未満であるポリアセタール樹脂組成物に比べて、より十分な耐衝撃性を有する成形品を製造できる。一方、上記割合が０．３〜６．０モル％の範囲内にあると、６．０モル％を超える場合に比べて、ポリアセタール樹脂（Ａ）の結晶性がより向上し、ポリアセタール樹脂組成物の強度がより向上したり、クリープ疲労特性がより向上したりする。また上記ＭＶＲが５ｃｍ３／１０分以上であると、５ｃｍ３／１０分未満である場合に比べて、ポリアセタール樹脂（Ａ）が天然植物繊維紡績糸（Ｂ）およびガラス長繊維（Ｃ）により十分に密着し、より十分な耐衝撃性を有する成形品を得ることができる。
【００１４】
上記ポリアセタール樹脂組成物においては、前記天然植物繊維紡績糸（Ｂ）に対するガラス長繊維（Ｃ）の質量比率が１／９９〜９９／１であることが好ましい。
【００１５】
この場合、質量比率が上記範囲を外れる場合に比べて、ガラス繊維（Ｃ）と天然植物繊維紡績糸（Ｂ）との併用によるポリアセタール樹脂組成物の補強効果が得られやすくなる。
【００１６】
上記ポリアセタール樹脂組成物においては、前記天然植物繊維紡績糸（Ｂ）の太さが５〜８０番手であることが好ましい。
【００１７】
この場合、天然植物繊維紡績糸（Ｂ）の太さが５番手未満である場合と比べて、ガラス繊維（Ｃ）と天然植物繊維紡績糸（Ｂ）との併用によるポリアセタール樹脂組成物の補強効果が得られやすくなる。また天然植物繊維紡績糸（Ｂ）の太さが５〜８０番手の範囲内にあると、天然植物繊維紡績糸（Ｂ）の太さが８０番手を超える場合と比べて、ポリアセタール樹脂が天然植物繊維紡績糸（Ｂ）に含浸しやすく、ポリアセタール樹脂（Ａ）と天然植物繊維紡績糸（Ｂ）との密着性を高めることができる。
【００１８】
上記ポリアセタール樹脂組成物においては、前記ガラス長繊維（Ｃ）に集束剤が付着しており、前記集束剤は、ポリアクリル酸、ハロゲン化アンモニウム、ポリウレタン樹脂、およびアミノシラン系カップリング剤からなる群より選択される少なくとも１種であることが好ましい。
【００１９】
この場合、集束剤によってガラス長繊維（Ｃ）が十分に保護され、ガラス繊維（Ｃ）の毛羽立ちを十分に防ぐことができる。またポリアセタール樹脂（Ａ）とガラス繊維（Ｃ）との密着性を向上させることができる。
【００２０】
上記ポリアセタール樹脂組成物においては、ポリアセタール樹脂（Ａ）１００質量部に対して立体障害性フェノール化合物（Ｄ）が０．０１〜５質量部の割合で配合されていることが好ましい。
【００２１】
この場合、ポリアセタール樹脂（Ａ）１００質量部に対する立体障害性フェノール化合物（Ｃ）の配合量が上記範囲を外れる場合に比べて、ポリアセタール樹脂（Ａ）の熱安定性がより向上する。このため、上記ポリアセタール樹脂組成物は耐衝撃性に優れた成形品を製造できる。
【００２２】
また、上記ポリアセタール樹脂組成物においては、前記ポリアセタール樹脂（Ａ）１００質量部に対してアミノ置換トリアジン化合物（Ｅ）が０．０１〜１０質量部の割合で配合されていることが好ましい。
【００２３】
この場合、ポリアセタール樹脂（Ａ）１００質量部に対するアミノ置換トリアジン化合物（Ｅ）の配合量が上記範囲を外れる場合と比べて、ポリアセタール樹脂（Ａ）の熱安定性がより向上する。このため、上記ポリアセタール樹脂組成物は耐衝撃性に優れた成形品を製造できる。
【００２４】
また、上記ポリアセタール樹脂組成物においては、前記ポリアセタール樹脂組成物（Ａ）１００質量部に対し、アルカリ金属又はアルカリ土類金属の水酸化物、アルカリ金属又はアルカリ土類金属の無機酸塩、及び、アルカリ金属又はアルカリ土類金属のアルコキシドからなる群より選ばれた少なくとも１種の金属含有化合物（Ｆ）が０．０１〜５質量部の割合で配合されていることが好ましい。
【００２５】
この場合、ポリアセタール樹脂（Ａ）１００質量部に対する上記金属含有化合物（Ｆ）の配合量が上記の範囲を外れる場合に比べて、ポリアセタール樹脂（Ａ）の熱安定性がより向上する。このため、上記ポリアセタール樹脂組成物は耐衝撃性に優れた成形品を製造できる。
【００２６】
また、上記ポリアセタール樹脂組成物においては、前記ポリアセタール樹脂（Ａ）１００質量部に対して、炭素数１６〜３０の高級脂肪酸アミド（Ｇ）が０．０１〜１０質量部の割合で配合されていることが好ましい。
【００２７】
この場合、ポリアセタール樹脂（Ａ）１００質量部に対する高級脂肪酸アミド（Ｇ）の配合量が上記の範囲を外れる場合に比べて、ポリアセタール樹脂組成物は摺動特性に優れた成形品を製造できる。
【００２８】
また、上記ポリアセタール樹脂組成物においては、前記ポリアセタール樹脂（Ａ）１００質量部に対し、芳香族ジヒドラジド化合物及び２０℃における水１００ｇに対する溶解度が１ｇ未満の脂肪族ジヒドラジド化合物からなる群より選ばれた少なくとも１種のジヒドラジド化合物（Ｈ）が０．０１〜１質量部の割合で配合されていることが好ましい。
【００２９】
この場合、ポリアセタール樹脂（Ａ）１００質量部に対するジヒドラジド化合物（Ｈ）の配合量が上記の範囲を外れる場合に比べて、ポリアセタール樹脂（Ａ）の熱安定性がより向上する。このため、上記ポリアセタール樹脂組成物は耐衝撃性に優れた成形品を製造できる。
【００３０】
また、本発明は、上記ポリアセタール樹脂組成物を成形してなる成形品である。
【００３１】
本発明の成形品によれば、剛性を効果的に向上させることが可能となる。
【発明の効果】
【００３２】
本発明によれば、剛性を効果的に向上させることができるポリアセタール樹脂組成物及び成形品が提供される。
【図面の簡単な説明】
【００３３】
【図１】実施例１〜３及び比較例１に係るジュート繊維の含有率と引張弾性率との関係を示すグラフである。
【発明を実施するための形態】
【００３４】
以下、本発明について詳細に説明する。
【００３５】
本発明のポリアセタール樹脂組成物は、ポリアセタール樹脂（Ａ）と、天然植物繊維紡績糸（Ｂ）と、ガラス長繊維（Ｃ）とを含んでいる。ここで、ポリアセタール樹脂（Ａ）、天然植物繊維紡績糸（Ｂ）及びガラス長繊維（Ｃ）の合計質量における天然植物繊維紡績糸（Ｂ）およびガラス長繊維（Ｃ）の含有率は０．５〜８０質量％となっている。そして、本発明のポリアセタール樹脂組成物は、天然植物繊維紡績糸（Ｂ）とガラス長繊維（Ｃ）に張力を付与した状態で、溶融されたポリアセタール樹脂を天然植物繊維紡績糸（Ｂ）とガラス長繊維（Ｃ）に含浸させて得られるものである。
【００３６】
本発明のポリアセタール樹脂組成物によれば、剛性を効果的に向上させることができる。
【００３７】
以下、本発明のポリアセタール樹脂組成物に用いるポリアセタール樹脂（Ａ）、天然植物繊維紡績糸（Ｂ）およびガラス長繊維（Ｃ）について詳細に説明する。
【００３８】
（Ａ）ポリアセタール樹脂
本発明に用いられるポリアセタール樹脂（Ａ）は、オキシメチレン基と、炭素数が２以上のオキシアルキレン基とを構成単位として含むコポリマーである。
【００３９】
炭素数が２以上のオキシアルキレン基としては、例えばオキシエチレン基、オキシプロピレン基、及び、オキシブチレン基などが挙げられる。中でも、ポリアセタール樹脂の特徴が損なわれることをより十分に抑制するという理由からは、オキシエチレン基が好ましい。
【００４０】
上記ポリアセタール樹脂（Ａ）においては、炭素数２以上のオキシアルキレン基の割合はオキシメチレン基１００モル％に対して０．３〜６．０モル％であることが好ましい。
【００４１】
上記割合が上記範囲内にあると、０．３モル％未満である場合に比べて、ポリアセタール樹脂（Ａ）はより十分な熱安定性を有する。そのため、上記割合が０．３モル％未満であるポリアセタール樹脂組成物に比べて、より十分な耐衝撃性を有する成形品を製造できる。一方、上記割合が上記範囲内にあると、６．０モル％を超える場合に比べて、ポリアセタール樹脂（Ａ）の結晶性がより向上し、ポリアセタール樹脂組成物の強度がより向上したり、クリープ疲労特性がより向上したりする。
【００４２】
上記割合は、０．５〜５．５モル％であることが好ましい。上記割合が０．５〜５．５モル％の範囲内にあると、上記範囲を外れる場合と比べて、ポリアセタール樹脂の熱安定性がより向上し、ポリアセタール樹脂組成物は、耐衝撃性にさらに優れた成形品を製造できる。上記割合は、０．７〜５．０モル％であることがより好ましく、１．０〜４．５モル％であることがさらに好ましい。
【００４３】
上記ポリアセタール樹脂（Ａ）を製造するためには通常、主原料としてトリオキサンが用いられる。また、ポリアセタール樹脂（Ａ）中に炭素数２以上のオキシアルキレン基を導入するには、例えば環状ホルマールや環状エーテルを用いることができる。環状ホルマールの具体例としては、例えば１，３−ジオキソラン、１，３−ジオキサン、１，３−ジオキセパン、１，３−ジオキソカン、１，３，５−トリオキセパン、１，３，６−トリオキソカン等が挙げられ、環状エーテルの具体例としては、例えばエチレンオキシド、プロピレンオキシドおよびブチレンオキシド等が挙げられる。ポリアセタール樹脂（Ａ）中にオキシエチレン基を導入するには、例えば１，３−ジオキソランを用いればよく、オキシプロピレン基を導入するには、１，３−ジオキサンを用いればよく、オキシブチレン基を導入するには、１，３−ジオキセパンを導入すればよい。
【００４４】
また、ポリアセタール樹脂（Ａ）の１９０℃、２．１６ｋｇで測定したＭＶＲは５ｃｍ３／１０分以上であることが好ましい。
【００４５】
この場合、ＭＶＲが５ｃｍ３／１０分未満である場合に比べて、ポリアセタール樹脂（Ａ）が天然植物繊維紡績糸（Ｂ）およびガラス長繊維（Ｃ）により十分に密着し、より十分な耐衝撃性を有する成形品を得ることができる。
【００４６】
ＭＶＲは８ｃｍ３／１０分以上であることがより好ましく、１５ｃｍ３／１０分以上であることがさらに好ましい。但し、ＭＶＲは、ポリアセタール樹脂組成物の機械的特性をより向上させるためには、６０ｃｍ３／１０分以下であることが好ましく、５０ｃｍ３／１０分以下であることがより好ましい。
【００４７】
（Ｂ）天然植物繊維紡績糸
本発明に用いられる天然植物繊維紡績糸（Ｂ）とは、天然植物繊維紡績糸からなる長さが１ｍｍ以上の繊維糸である。
【００４８】
天然植物繊維紡績糸（Ｂ）を構成する材料としては、例えば、亜麻、苧麻、マニラ麻、サイザル麻、ジュート繊維（黄麻）、大麻、ケナフ、カラムシ、ココナッツ繊維、綿、パンヤ綿、しゅろなどの紡績糸が挙げられる。これらは単独で又は２種以上を組み合わせて用いることもできる。これらの中では、特にジュート繊維が好ましい。
【００４９】
上記天然植物繊維紡績糸（Ｂ）の長さは２．０〜２５．０ｍｍであることが好ましい。上記長さが２．０〜２５．０ｍｍの範囲内にあると、上記範囲を外れる場合と比べて、ポリアセタール樹脂組成物の剛性をより効果的に向上させることができる。上記長さは２．５〜２０．０ｍｍであることがより好ましく、３．０〜１５．０ｍｍであることがさらに好ましい。
【００５０】
上記天然植物繊維紡績糸（Ｂ）の太さは特に制限されるものではないが、５〜８０番手であることが好ましい。ここで、天然植物繊維紡績糸（Ｂ）の太さは、ＪＩＳ  Ｌ  ０１０１により規定される太さを言うものとする。この場合、太さが５番手未満である場合と比べて、ガラス繊維（Ｃ）と天然植物繊維紡績糸（Ｂ）との併用によるポリアセタール樹脂組成物の補強効果が得られやすくなる。また太さが上記範囲内にあると、８０番手を超える場合と比べて、ポリアセタール樹脂が天然植物繊維紡績糸（Ｂ）に含浸しやすく、ポリアセタール樹脂（Ａ）と天然植物繊維紡績糸（Ｂ）との密着性を高めることができる。天然植物繊維紡績糸（Ｂ）の太さは、７〜６０番手であることがより好ましく、１０〜４０番手であることがさらに好ましい。
【００５１】
（Ｃ）ガラス長繊維
本発明に用いられるガラス長繊維（Ｃ）とは、ガラス繊維からなる長さが１ｍｍ以上の繊維である。
【００５２】
上記ガラス長繊維（Ｃ）の長さは２．０〜２５．０ｍｍであることが好ましい。上記長さが２．０〜２５．０ｍｍの範囲内にあると、上記範囲を外れる場合と比べて、ポリアセタール樹脂組成物の剛性をより効果的に向上させることができる。上記長さは２．５〜２０．０ｍｍであることがより好ましく、３．０〜１５．０ｍｍであることがさらに好ましい。
【００５３】
上記ガラス長繊維（Ｃ）の太さは特に制限されるものではないが、４〜３０μｍであることが好ましい。この場合、太さが４μｍ未満である場合と比べて、ポリアセタール樹脂組成物の補強効果が得られやすくなる。また太さが上記範囲内にあると、３０μｍを超える場合と比べて、ポリアセタール樹脂がガラス長繊維（Ｃ）に含浸しやすく、ポリアセタール樹脂（Ａ）とガラス長繊維（Ｃ）との密着性を高めることができる。ガラス長繊維（Ｃ）の太さは、７〜２５μｍであることがより好ましく、１０〜２０μｍであることがさらに好ましい。
【００５４】
ポリアセタール樹脂（Ａ）、天然植物繊維紡績糸（Ｂ）及びガラス長繊維（Ｃ）の合計質量における天然植物繊維紡績糸（Ｂ）およびガラス長繊維（Ｃ）の含有率は、上述したように、０．５〜８０質量％となっている。
【００５５】
ポリアセタール樹脂（Ａ）、天然植物繊維紡績糸（Ｂ）及びガラス長繊維（Ｃ）の合計質量における天然植物繊維紡績糸（Ｂ）およびガラス長繊維（Ｃ）の含有率が０．５質量％未満である場合、ポリアセタール樹脂組成物の剛性を効果的に向上させることができない。一方、上記含有率が８０質量％を超える場合、成形時のポリアセタール樹脂組成物の流動性が低下する。
【００５６】
ポリアセタール樹脂（Ａ）、天然植物繊維紡績糸（Ｂ）及びガラス長繊維（Ｃ）の合計質量における天然植物繊維紡績糸（Ｂ）およびガラス長繊維（Ｃ）の含有率は０．５〜８０質量％の範囲内であれば特に制限されないが、２．５〜７５質量％であることが好ましく、５〜７０質量％であることがより好ましく、５〜６５質量％であることがさらに好ましい。
【００５７】
天然植物繊維紡績糸（Ｂ）に対するガラス長繊維（Ｃ）の質量比率は特に制限されるものではないが、好ましくは１／９９〜９９／１である。
【００５８】
この場合、質量比率が上記範囲を外れる場合に比べて、ガラス繊維（Ｃ）と天然植物繊維紡績糸（Ｂ）との併用によるポリアセタール樹脂組成物の補強効果が得られやすくなる。上記質量比率は、より好ましくは１０／９０〜９０／１０であり、特に好ましくは２０／８０〜８０／２０である。
【００５９】
ガラス長繊維（Ｃ）には集束剤が付着していることが好ましい。
【００６０】
集束剤としては、例えばポリアクリル酸、ハロゲン化アンモニウム、ポリウレタン樹脂、エポキシ樹脂およびアミノシラン系カップリング剤が挙げられる。これらは単独で又は２種以上を組み合わせて用いることができる。これらの集束剤によってガラス長繊維（Ｃ）が十分に保護され、ガラス繊維（Ｃ）の毛羽立ちを十分に防ぐことができる。またポリアセタール樹脂（Ａ）とガラス繊維（Ｃ）との密着性を向上させることができる。
【００６１】
本発明のポリアセタール樹脂組成物は、必要に応じ、立体障害性フェノール化合物（Ｄ）、アミノ置換トリアジン化合物（Ｅ）、金属含有化合物（Ｆ）、高級脂肪酸アミド（Ｇ）又はジヒドラジド化合物（Ｈ）を含んでいてもよい。これらは１種類単独で又は２種以上を組みわせて用いることができる。以下、立体障害性フェノール化合物（Ｄ）、アミノ置換トリアジン化合物（Ｅ）、金属含有化合物（Ｆ）、高級脂肪酸アミド（Ｇ）及びジヒドラジド化合物（Ｈ）について説明する。
【００６２】
（Ｄ）立体障害性フェノール化合物
本発明のポリアセタール樹脂組成物に使用される立体障害性フェノール化合物（Ｄ）とは、下記一般式（１）で示されるフェノール性水酸基に対するオルト位に置換基を有する構造を分子内に少なくとも一個有する化合物である。
【化１】
2013253182.tif 000002
【００６３】
一般式（１）において、Ｒ１及びＲ２は、各々独立して、置換又は非置換のアルキル基を示す。
【００６４】
Ｒ１、Ｒ２で示されるアルキル基としては、メチル基、エチル基、プロピル基、ブチル基、アミル基等炭素数１〜６のものが挙げられる。中でもｔ−ブチル基のような嵩高い分岐アルキル基が好ましく、Ｒ１及びＲ２のうちの少なくとも一つはこのような分岐アルキル基であることが好ましい。置換アルキル基としては、非置換アルキル基の水素原子を塩素等のハロゲン原子で置換したものを用いることができる。
【００６５】
本発明に用いる立体障害性フェノール化合物（Ｄ）としては、例えば２，２'−メチレン−ビス（４−メチル−６−ｔ−ブチルフェノール）、４，４'−メチレン−ビス（２，６−ジ−ｔ−ブチルフェノール）、１，３，５−トリメチル−２，４，６−トリス（３，５−ジ−ｔ−ブチル−４−ヒドロキシベンジル）ベンゼン、３，５−ジ−ｔ−ブチル−４−ヒドロキシベンジルジメチルアミン、ジステアリル−３，５−ジ−ｔ−ブチル−４−ヒドロキシベンジルホスホネート、ジエチル−３，５−ジ−ｔ−ブチル−４−ヒドロキシベンジルホスホネート、２，６，７−トリオキサ−１−ホスファ−ビシクロ〔２，２，２〕−オクト−４−イル−メチル−３，５−ジ−ｔ−ブチル−４−ヒドロキシヒドロシンナメート、３，５−ジ−ｔ−ブチル−４−ヒドロキシフェニル−３，５−ジステアリル−チオトリアジルアミン、２−（２−ヒドロキシ−３，５−ジ−ｔ−ブチルフェニル）−５−クロロベンゾトリアゾール、２，６−ジ−ｔ−ブチル−４−ヒドロキシメチルフェノール、２，４−ビス−（ｎ−オクチルチオ）−６−（４−ヒドロキシ−３，５−ジ−ｔ−ブチルアニリノ）−１，３，５−トリアジン、Ｎ，Ｎ'−ヘキサメチレンビス（３，５−ジ−ｔ−ブチル−４−ヒドロキシ−ヒドロシンナマミド）、オクタデシル−３−（３，５−ジ−ｔ−ブチル−４−ヒドロキシフェニル）プロピオネート、１，６−ヘキサンジオール−ビス〔３−（３，５−ジ−ｔ−ブチル−４−ヒドロキシフェニル）プロピオネート〕、ペンタエリスリト−ル−テトラキス〔３−（３，５−ジ−ｔ−ブチル−４−ヒドロキシフェニル）プロピオネート〕、トリエチレングリコール−ビス〔３−（３，５−ジメチル−４−ヒドロキシフェニル）プロピオネート〕、トリエチレングリコール−ビス〔３−（３−ｔ−ブチル−５−メチル−４−ヒドロキシフェニル）プロピオネート〕、トリエチレングリコール−ビス〔３−（３，５−ジ−ｔ−ブチル−４−ヒドロキシフェニル）プロピオネート〕、２，２'−チオジエチル−ビス〔３−（３，５−ジ−ｔ−ブチル−４−ヒドロキシフェニル）プロピオネート〕等が挙げられる。
【００６６】
これらの中でも好ましいのは，Ｎ，Ｎ−ヘキサメチレンビス（３，５−ジ−ｔ−ブチル−４−ヒドロキシ−ヒドロシンナマミド）のような下記一般式（２）で示される構造を有する化合物である。
【化２】
2013253182.tif 000003
【００６７】
一般式（２）において、Ｒ１及びＲ２は、それぞれ、一般式（１）のＲ１及びＲ２と同義である。
【００６８】
また、１，６−ヘキサンジオール−ビス〔３−（３，５−ジ−ｔ−ブチル−４−ヒドロキシフェニル）プロピオネート〕、ペンタエリスリトール−テトラキス〔３−（３，５−ジ−ｔ−ブチル−４−ヒドロキシフェニル）プロピオネート〕、トリエチレングリコール−ビス〔３−（３，５−ジメチル−４−ヒドロキシフェニル）プロピオネート〕、トリエチレングリコール−ビス〔３−（３−ｔ−ブチル−５−メチル−４−ヒドロキシフェニル）プロピオネート〕、トリエチレングリコール−ビス〔３−（３，５−ジ−ｔ−ブチル−４−ヒドロキシフェニル）プロピオネート〕、２，２'−チオジエチル−ビス〔３−（３，５−ジ−ｔ−ブチル−４−ヒドロキシフェニル）プロピオネート〕等のような、３−位に３，５−ジアルキル−４−ヒドロキシフェニル基を有するプロピオン酸と多価アルコールのエステルも好ましい。
【００６９】
立体障害性フェノール化合物（Ｄ）は単独で使用しても、２種以上を併用してもよい。立体障害性フェノール化合物（Ｄ）の配合量は、ポリアセタール樹脂（Ａ）１００質量部に対し、０．０１〜５質量部であることが好ましい。
【００７０】
立体障害性フェノール化合物（Ｄ）の配合量が上記範囲内にあると、配合量が０．０１質量部未満である場合に比べて、ポリアセタール樹脂（Ａ）の熱安定性がより向上する。このため、ポリアセタール樹脂組成物は耐衝撃性にさらに優れた成形品を製造できる。また、立体障害性フェノール化合物（Ｄ）の配合量が上記範囲内にあると、配合量が５質量部を超える場合に比べて、ポリアセタール樹脂組成物の機械的強度の低下及びポリアセタール樹脂組成物からなる成形品表面からの立体障害性フェノール化合物（Ｄ）のブリードアウトが十分に抑制される。立体障害性フェノール化合物（Ｄ）の配合量は、より好ましくはポリアセタール樹脂（Ａ）１００質量部に対し０．０３〜４．０質量部であり、さらに好ましくは０．０５〜３．０質量部である。
【００７１】
（Ｅ）アミノ置換トリアジン化合物
本発明のポリアセタール樹脂組成物に使用されるアミノ置換トリアジン化合物（Ｅ）とは、基本的には、下記一般式（３）で示される構造を有する置換トリアジン類、または該置換トリアジン類とホルムアルデヒドとの初期重縮合物である。
【化３】
2013253182.tif 000004
（上記一般式（３）において、Ｒ３、Ｒ４及びＲ５はそれぞれ独立して、水素原子、ハロゲン原子、水酸基、メルカプト基、アルキル基、アラルキル基、アリール基、シクロアルキル基、アミノ基または置換アミノ基を示し、その少なくとも一つは、アミノ基、または置換アミノ基を表す。）
【００７２】
上記アミノ置換トリアジン化合物（Ｅ）の具体例としては、例えばグアナミン、メラミン、Ｎ−ブチルメラミン、Ｎ−フェニルメラミン、Ｎ，Ｎ−ジフェニルメラミン、Ｎ，Ｎ−ジアリルメラミン、Ｎ，Ｎ’，Ｎ”−トリフェニルメラミン、Ｎ，Ｎ’，Ｎ”−トリメチロールメラミン、ベンゾグアナミン、２，４−ジアミノ−６−メチル−ｓｙｍ−トリアジン、２，４−ジアミノ−６−ブチル−ｓｙｍ−トリアジン、２，４−ジアミノ−６−ベンジルオキシ−ｓｙｍ−トリアジン、２，４−ジアミノ−６−ブトキシ−ｓｙｍ−トリアジン、２，４−ジアミノ−６−シクロヘキシル−ｓｙｍ−トリアジン、２，４−ジアミノ−６−クロロ−ｓｙｍ−トリアジン、２，４−ジアミノ−６−メルカプト−ｓｙｍ−トリアジン、アメリン（Ｎ，Ｎ，Ｎ’，Ｎ’−テトラシアノエチルベンゾグアナミン）、または、それらとホルムアルデヒドとの初期重縮合物等が挙げられる。中でも、メラミン、メチロールメラミン、ベンゾグアナミン、水溶性メラミン−ホルムアルデヒド樹脂が特に好ましい。
【００７３】
アミノ置換トリアジン化合物（Ｅ）は単独で使用しても、２種以上を併用してもよい。アミノ置換トリアジン化合物（Ｅ）の配合量は、ポリアセタール樹脂（Ａ）１００質量部に対し、０．０１〜１０質量部であることが好ましい。
【００７４】
アミノ置換トリアジン化合物（Ｅ）の配合量が上記範囲内にあると、配合量が０．０１質量部未満である場合に比べて、ポリアセタール樹脂（Ａ）の熱安定性がより向上する。このため、ポリアセタール樹脂組成物は耐衝撃性にさらに優れた成形品を製造できる。また、アミノ置換トリアジン化合物（Ｅ）の配合量が上記範囲内にあると、配合量が１０質量部を超える場合に比べて、ポリアセタール樹脂組成物の機械的強度の低下及びポリアセタール樹脂組成物からなる成形品表面からのアミノ置換トリアジン化合物（Ｅ）のブリードアウトが十分に抑制される。
【００７５】
アミノ置換トリアジン化合物（Ｅ）の配合量は、より好ましくはポリアセタール樹脂（Ａ）１００質量部に対し０．０３〜８．０質量部であり、さらに好ましくは０．０５〜５．０質量部である。
【００７６】
（Ｆ）金属含有化合物
本発明のポリアセタール樹脂組成物に使用される金属含有化合物（Ｆ）は、アルカリ金属若しくはアルカリ土類金属の水酸化物、アルカリ金属若しくはアルカリ土類金属の無機酸塩、又は、アルカリ金属若しくはアルカリ土類金属のアルコキシドから選ばれる。
【００７７】
上記金属含有化合物（Ｆ）の具体例としては、例えばナトリウム、カリウム等のアルカリ金属、カルシウム、マグネシウム等のアルカリ土類金属の水酸化物、これら金属の炭酸塩、燐酸塩、ケイ酸塩、ほう酸塩などの無機酸の金属塩、これら金属のメトキシド、エトキシドなどのアルコキシド等が挙げられる。中でも、アルカリ土類金属の水酸化物、無機酸の金属塩又はアルコキシドが好ましく、特に、水酸化カルシウム、水酸化マグネシウム、炭酸カルシウム、および炭酸マグネシウムが好ましい。
【００７８】
金属含有化合物（Ｆ）は単独で使用しても、２種以上を併用してもよい。
【００７９】
金属含有化合物（Ｆ）の配合量は、ポリアセタール樹脂（Ａ）１００質量部に対し、０．０１〜５質量部であることが好ましい。金属含有化合物（Ｆ）の配合量が上記範囲内にあると、配合量が０．０１質量部未満である場合に比べて、ポリアセタール樹脂（Ａ）の熱安定性がより向上する。このため、ポリアセタール樹脂組成物は耐衝撃性にさらに優れた成形品を製造できる。また、金属含有化合物（Ｆ）の配合量が上記範囲内にあると、配合量が５質量部を超える場合に比べて、ポリアセタール樹脂組成物の機械的強度の低下及びポリアセタール樹脂組成物からなる成形品表面からの金属含有化合物（Ｆ）のブリードアウトが十分に抑制される。金属含有化合物（Ｆ）の配合量は、より好ましくはポリアセタール樹脂（Ａ）１００質量部に対し０．０３〜４．０質量部であり、さらに好ましくは０．０５〜３．０質量部である。
【００８０】
（Ｇ）高級脂肪酸アミド
本発明のポリアセタール樹脂組成物に使用される高級脂肪酸アミド（Ｇ）とは、炭素数１６〜３０の高級脂肪酸アミドである。高級脂肪酸アミドは、飽和又は不飽和脂肪酸と、一価又は多価アミンとの脱水縮合反応で得られるアミドである。
【００８１】
上記脂肪酸の具体例としては、例えばラウリン酸、ミリスチン酸、パルミチン酸、ステアリン酸、アラキン酸、ベヘン酸、セロチン酸、モンタン酸、メリシン酸、ラウロレイン酸、ミリストレイン酸、オレイン酸、エライジン酸、リノール酸、リノレン酸、アラキドン酸、ガドレイン酸およびエルカ酸等が挙げられる。また、上記アミンの具体例としては、例えばカプリルアミン、ラウリルアミン、ミリスチルアミン、パルミチルアミン、ステアリルアミン、メチレンジアミン、エチレンジアミンおよびヘキサメチレンジアミン等が挙げられる。また、上記高級脂肪酸アミド（Ｇ）の具体例としては、例えばパルミチン酸アミド、ステアリン酸アミド、オレイン酸アミドおよびエルカ酸アミドなどが挙げられる。
【００８２】
高級脂肪酸アミド（Ｇ）は単独で使用しても、２種以上を併用してもよい。
【００８３】
高級脂肪酸アミド（Ｇ）の配合量は、ポリアセタール樹脂（Ａ）１００質量部に対し、０．０１〜１０質量部であることが好ましい。高級脂肪酸アミド（Ｇ）の配合量が上記範囲内にあると、配合量が０．０１質量部未満である場合に比べて、ポリアセタール樹脂組成物は、摺動特性に優れた成形品を製造できる。また、高級脂肪酸アミド（Ｇ）の配合量が上記範囲内にあると、配合量が１０質量部を超える場合に比べて、ポリアセタール樹脂組成物の機械的強度の低下及びポリアセタール樹脂組成物からなる成形品表面からの高級脂肪酸アミド（Ｇ）のブリードアウトが十分に抑制される。高級脂肪酸アミド（Ｇ）の配合量は、より好ましくはポリアセタール樹脂（Ａ）１００質量部に対し０．０３〜８．０質量部であり、さらに好ましくは０．０５〜５．０質量部である。
【００８４】
（Ｈ）ジヒドラジド化合物
本発明のポリアセタール樹脂組成物に使用されるジヒドラジド化合物（Ｈ）は、芳香族ヒドラジド化合物又は２０℃における水１００ｇに対する溶解度が１ｇ未満の脂肪族ジヒドラジド化合物からなる。
【００８５】
上記芳香族ジヒドラジド化合物の具体例としては、イソフタル酸ジヒドラジド、テレフタル酸ジヒドラジド、１，５−ナフタレンジカルボヒドラジド、１，８−ナフタレンジカルボヒドラジド、２，６−ナフタレンジカルボヒドラジド、４，４'−オキシビスベンゼンスルホニルヒドラジド、１，５−ジフェニルカルボノヒドラジド等が挙げられる。
【００８６】
これらのヒドラジド化合物のうち、本発明に使用するヒドラジド化合物（Ｈ）としては、テレフタル酸ジカルボヒドラジド、１，５−ナフタレンジカルボヒドラジド、１，８−ナフタレンジカルボヒドラジド、２，６−ナフタレンジカルボヒドラジドが特に好ましい。
【００８７】
上記２０℃における水１００ｇに対する溶解度が１ｇ未満の脂肪族ジヒドラジド化合物の具体例としては、シュウ酸ジヒドラジド（０．２ｇ以下）、セバシン酸ジヒドラジド（０．０１ｇ以下）、ドデカン二酸ジヒドラジド（０．１ｇ以下）、１，１８−オクタデカンジカルボヒドラジド（０．１ｇ以下）等が挙げられる。なお、括弧内は、２０℃における水１００ｇに対する溶解度を示すものである。
【００８８】
ジヒドラジド化合物（Ｈ）は単独で使用しても、２種以上混合して用いてもよい。
【００８９】
ジヒドラジド化合物（Ｈ）の配合量は、ポリアセタール樹脂（Ａ）１００質量部に対し、０．０１〜１質量部であることが好ましい。ジヒドラジド化合物（Ｈ）の配合量が上記範囲内にあると、配合量が０．０１質量部未満である場合に比べて、ポリアセタール樹脂（Ａ）の熱安定性がより向上する。このため、ポリアセタール樹脂組成物は、耐衝撃性にさらに優れた成形品を製造できる。また、ジヒドラジド化合物（Ｈ）の配合量が上記範囲内にあると、配合量が１質量部を超える場合に比べて、ポリアセタール樹脂組成物の機械的強度の低下及びポリアセタール樹脂組成物からなる成形品表面からのジヒドラジド化合物（Ｈ）のブリードアウトが十分に抑制される。ジヒドラジド化合物（Ｈ）の配合量は、より好ましくはポリアセタール樹脂（Ａ）１００質量部に対し０．０３〜０．９質量部であり、さらに好ましくは０．０５〜０．８質量部である。
【００９０】
ポリアセタール樹脂組成物には、上記（Ａ）〜（Ｈ）成分のほか、酸化防止剤、熱安定剤、離型剤、着色剤、核剤、可塑剤、蛍光増白剤、摺動剤、ポリエチレングリコール、グリセリンのような帯電防止剤、高級脂肪酸塩、ベンゾトリアゾール系若しくはベンゾフェノン系化合物のような紫外線吸収剤、又はヒンダードアミン系のような光安定剤等の添加剤をさらに添加してもよい。
【００９１】
次に、本発明のポリセタール樹脂組成物の製造方法について説明する。
【００９２】
まず複数本の天然植物繊維紡績糸（Ｂ）とガラス長繊維（Ｃ）を用意する。
【００９３】
次に、複数本の天然植物繊維紡績糸（Ｂ）およびガラス長繊維（Ｃ）からなる繊維束を押出機の先端に設けたクロスヘッド内に通す。このとき、クロスヘッドとしては、内部に複数個のローラが設置されているものを用いる。
【００９４】
そして、天然植物繊維紡績糸（Ｂ）およびガラス長繊維（Ｃ）の繊維束の引き取り方向と各ローラの回転軸とが直角になるように天然植物繊維紡績糸（Ｂ）およびガラス長繊維（Ｃ）の繊維束を配置する。このとき、天然植物繊維紡績糸（Ｂ）およびガラス長繊維（Ｃ）の繊維束は、複数個のローラに対し、天然植物繊維紡績糸（Ｂ）およびガラス長繊維（Ｃ）の繊維束に張力を与えるためにジグザグ状になるように配置することが好ましい。
【００９５】
一方、ポリアセタール樹脂（Ａ），成分（Ｄ）〜（Ｈ）等を混合し、得られる混合物を、押出機にて溶融混練し、溶融混練物を押出機からクロスヘッド内に押し出す。
【００９６】
そして、天然植物繊維紡績糸（Ｂ）およびガラス長繊維（Ｃ）の繊維束に張力を付与した状態で繊維束を引き取りながら、上記溶融混練物を、天然植物繊維紡績糸（Ｂ）およびガラス長繊維（Ｃ）の繊維束に含浸させ、クロスヘッドから引き抜いてストランドを得る。その後、ストランドを所定の長さに切断する。こうしてポリアセタール樹脂組成物が得られる。
【００９７】
なお、天然植物繊維紡績糸（Ｂ）およびガラス長繊維（Ｃ）の引き取り速度は、通常は５．０〜４０．０ｍ／ｍｉｎであればよいが、６．０〜３０．０ｍ／ｍｉｎとすることが好ましい。また天然植物繊維紡績糸（Ｂ）およびガラス長繊維（Ｃ）の繊維束に付与する張力は特に限定されるものではないが、例えば１０〜４００Ｎとすればよい。さらにクロスヘッドから引き抜いたストランドは、切断前に水等で冷却することが好ましい。
【００９８】
本発明のポリアセタール樹脂組成物は、優れた耐衝撃性及び剛性を有する成形品を成形できる。
【実施例】
【００９９】
以下、本発明の内容について実施例及び比較例を挙げてより具体的に説明するが、本発明は下記実施例に限定されるものではない。
【０１００】
実施例および比較例で使用した材料は下記の通りである。
（Ａ）ポリアセタール樹脂（ＰＯＭ）
１）ＰＯＭ−１
トリオキサンと１，３−ジオキソランとを、オキシエチレン基の割合がオキシメチレン基１００モル％に対して１．４モル％となるように共重合して得られたオキシメチレンコポリマーであって、メルトボリュームレート（ＭＶＲ）（１９０℃、２．１６ｋｇ）が４５ｃｍ３／１０分であるオキシメチレンコポリマー
【０１０１】
（Ｂ）天然植物繊維紡績糸
ジュート繊維（小泉製麻社製）、太さ：１４．５番手
【０１０２】
（Ｃ）ガラス繊維
オーウェンスコーニング社製、太さ：１７μｍ
【０１０３】
（実施例１〜３及び比較例１）
天然植物繊維紡績糸（Ｂ）およびガラス繊維（Ｃ）の繊維束を用意し、この繊維束を押出機の先端に設けたクロスヘッド内に通した。このとき、クロスヘッド内には、複数個のローラを設置した。また、繊維束において、天然植物繊維紡績糸（Ｂ）に対するガラス繊維（Ｃ）の質量比率は表１に示す通りとなるようにした。そして、天然植物繊維紡績糸（Ｂ）およびガラス繊維（Ｃ）の繊維束の引き取り方向と各ローラの回転軸とが直角になるように繊維束を配置した。繊維束は、複数個のローラに対し、当該繊維束に張力を与えるためにジグザグ状になるように配置した。一方、ポリアセタール樹脂（Ａ）を、押出機にて温度２００℃で溶融し、溶融物を押出機からクロスヘッド内に押し出した。そして、繊維束を引取速度７ｍ／ｍｉｎで引き取りながら、溶融物を、繊維束に含浸させ、クロスヘッドからストランドとして引き抜き、ストランドを水で冷却後、長さ９ｍｍに切断してポリアセタール樹脂組成物のペレットを得た。
【０１０４】
［剛性評価］
実施例１〜３及び比較例１で得られたポリアセタール樹脂組成物のペレットを８０℃で3時間乾燥した後、射出成型機（東芝機械社製「ＥＸ１００ＳＸ」）を用いて、シリンダー温度１９５℃、金型温度９０℃の条件で射出成型し、ＩＳＯ引張試験用試験片を作成した。この試験片について温度２３℃で、ＩＳＯ５２７に準拠して引張弾性率を測定した。結果を表１及び図１に示す。図１は、ジュート繊維の含有率と引張弾性率との関係を示すグラフである。
【表１】
2013253182.tif 000005
【０１０５】
図１に示すように、実施例１〜３の点を直線で結び、その直線と縦軸（ジュート繊維の含有率が０質量％）との交点を見ると、交点における引張弾性率は７．２４ＧＰａであることが分かる。ここで、交点における引張弾性率は、ガラス繊維とジュート繊維とを併用したポリアセタール樹脂組成物において、１４質量％の割合で含まれるガラス繊維を単独で使用したと仮定した場合のポリアセタール樹脂組成物の引張弾性率を示す。これに対し、比較例１は、１４質量％の割合で含まれるガラス繊維を単独で使用した実際のポリアセタール樹脂組成物の引張弾性率を示しており、その値は６．６ＧＰａであった。このことから、実施例１〜３のポリアセタール樹脂組成物に含まれるガラス繊維は、比較例１のポリアセタール樹脂組成物に含まれるガラス繊維と同じ含有率であるにもかかわらず、ジュート繊維と併用されることで、比較例１のポリアセタール樹脂組成物に対し引張弾性率を約１０％増加させる効果を有することが分かった。
【０１０６】
以上より、実施例１〜３のポリアセタール樹脂組成物は、比較例１のポリアセタール樹脂組成物に対し、剛性を効果的に向上させることができることが確認された。
【図１】
2013253182.tif 000006